(57)【要約】      （修正有）【課題】転写ローラ、定着ローラ等のローラの回りを回転する際に蛇行して転写ムラや定着ムラが発生したりすることがなく、しかも、定着効率及び転写効率がいっそう向上した形状保持性及び耐久性に優れたエンドレスベルトを低コストで提供する。【解決手段】多数の耐熱性繊維からなる糸１，２でガーター編み（パール編み）されて形成された、表目３と裏目４とで構成される表層５と裏層６とを有する、環状編成布７にて補強されたシームレスベルト２０において、前記糸１，２を構成する多数の耐熱性繊維が硬化されたシリコーン系樹脂で構成される接着剤で部分的に接着され、前記環状編成布７の裏層６の外側部分からその外表面に出た部分にかけて前記硬化されたシリコーン系樹脂で構成される薄膜９が設けられ、前記薄膜９にその外側表面に通じる多数の微細通気孔１２が設けられ、そして、前記薄膜９の外側の表面に平滑面１１が設けられているものとする。【選択図】図１
2008256786.tif 000002
【特許請求の範囲】
【請求項１】
多数の耐熱性繊維からなる糸でガーター編みされて形成された、表目と裏目とで構成される表層と裏層とを有する、環状編成布にて補強されたシームレスベルトにおいて、
（イ）前記糸を構成する多数の耐熱性繊維が硬化されたシリコーン系樹脂で部分的に接着され、
（ロ）前記環状編成布の裏層の外側部分からその外表面に出た部分にかけて前記硬化されたシリコーン系樹脂で構成される薄膜が設けられ、
（ハ）前記薄膜にその外側表面に通じる多数の微細通気孔が設けられ、そして、
（ニ）前記薄膜の外側の表面に平滑面が設けられている
ことを特徴とするシームレスベルト。
【請求項２】
前記耐熱性繊維が、芳香族ポリアミド系耐熱性繊維、フッ素系樹脂、ポリイミド系樹脂、炭素系繊維、及び、ポリアリレート繊維から選ばれる少なくとも１種の耐熱性繊維であることを特徴とする請求項１に記載のシームレスベルト。
【請求項３】
前記シームレスベルトの通気度（ＪＩＳ  Ｌ１０９６  ６．２７．１）が、３〜８ｃｍ3 ／ｃｍ2 ／秒であることを特徴とする請求項１又は２に記載のシームレスベルト。
【請求項４】
前記シームレスベルトが、前記平滑面を転写面として有している転写ベルトであることを特徴とする請求項１〜３のいずれか１項に記載のシームレスベルト。
【請求項５】
前記シームレスベルトが、前記平滑面を転写面として有している中間転写ベルトであることを特徴とする請求項１〜３のいずれか１項に記載のシームレスベルト。
【請求項６】
前記シームレスベルトが、定着ベルトであることを特徴とする請求項１〜３のいずれか１項に記載のシームレスベルト。
【請求項７】
（ａ）鏡面に加工された金属ドラムの外表面に多数の耐熱性繊維からなる糸でガーター編みされて形成された、表目と裏目とで構成される表層と裏層とを有する、環状編成布を外挿する工程、
（ｂ）前記金属ドラムの外表面に外挿された前記環状編成布の表層の外表面にシリコーン系樹脂を含有する塗布液を１．９〜３．２Ｋｇ／ｍ2 の塗布量となるようにドクターブレードで塗布して、該塗布液を前記多数の耐熱性繊維で構成される糸に含浸させると共に、該塗布液による塗布薄膜を前記環状編成布の裏層の外側部分からその外表面に出た部分にかけて形成する工程、
（ｃ）前記塗布液の塗布された環状編成布を前記金属ドラムの外表面に外挿したままの状態において、該環状編成布に６０〜７０℃で加熱乾燥処理を施して、該塗布液の溶剤を乾燥させる工程、及び、
（ｄ）前記加熱乾燥処理の施された環状編成布に１３０〜１４０℃で加熱硬化処理を施して前記シリコーン系樹脂を硬化させることにより、前記糸を構成する多数の耐熱性繊維を硬化されたシリコーン系樹脂で部分的に接着すると共に、前記金属ドラムの外表面に面した側の環状編成布の裏層の外側部分からその外表面に出た部分にかけて硬化されたシリコーン系樹脂で構成される薄膜を形成し、該薄膜にその外側表面に通じる多数の微細通気孔を形成し、且つ、該薄膜の外側の表面に平滑面を形成する工程
を順次有することを特徴とするシームレスベルトの製造方法。
【請求項８】
前記耐熱性繊維が、芳香族ポリアミド系耐熱性繊維、フッ素系樹脂、ポリイミド系樹脂、炭素系繊維、及び、ポリアリレート繊維から選ばれる少なくとも１種の耐熱性繊維であることを特徴とする請求項７に記載のシームレスベルトの製造方法。
【請求項９】
前記シリコーン系樹脂を含有する塗布液が、シリコーン樹脂４〜６重量部、無機充填剤０．５〜１重量部、及び、溶剤３〜５重量部を含有していることを特徴とする請求項７又は８に記載のシームレスベルトの製造方法。
【発明の詳細な説明】
【技術分野】
【０００１】
本発明は、複写機、ファクシミリ、プリンター等の画像形成装置において、定着転写ベルト、転写ベルト、中間転写ベルト、昇華転写ベルト等として用いられるエンドレスベルトに関する。
【背景技術】
【０００２】
従来、エンドレスベルトとしては、例えば、熱可塑性樹脂とゴム又は熱可塑性エラストマーとで構成されるフィルム状ベルトを複写機・プリンターの中間転写ベルト用のシームレスベルトとするもの（特許文献１を参照。）、樹脂を樹脂液、溶液、分散液、溶融液等の形態で円環状織布に含浸、塗布、噴霧等の手段により接触させ、乾燥、硬化、固化させて、該円環状織布の少なくとも一方に樹脂被覆層を設けることにより、消防ホース、脱出シート、包帯、ロータリースクリーン、コンベアベルト、インクリボン、タイヤ用チューブ等の用途に用いられる円環状織布とするもの（特許文献２を参照。）、及び、少なくとも一成分が溶融異方性芳香族ポリエステルポリマーで構成される繊維からなる編物、織物、カット繊維、パルプ状、紙、不織布のいずれかの形態のものでフィルム状ベルトを補強して、高速化が可能で印刷耐久性に優れるエンドレスベルトとするもの（特許文献３を参照。）が提案されていた。
【特許文献１】特開平２０００−１７２０８８号公報
【特許文献２】特開平１−９２４４５号公報
【特許文献３】特開２００５−２９２６９８号公報
【発明の開示】
【発明が解決しようとする課題】
【０００３】
前記特許文献１に記載された複写機・プリンターの中間転写ベルト用のシームレスベルトでは、該シームレスベルトがハード系材料である熱可塑性樹脂とソフト系材料であるゴム又は熱可塑性エラストマーとで構成されているので、このゴム又は熱可塑性エラストマーが該シームレスベルト外力を加えた際に伸びて割れなどの機械的強度の低下を補うことができると共に、該シームレスベルトの寸法精度を安定させることができたが、長期の使用によってもたらされる該シームレスベルトの機械的強度の低下及び寸法精度の低下を防止することができるところまでは至っていない。それ故、シームレスベルトの耐久性に依然として問題があった。
【０００４】
前記特許文献２に記載された円環状織布では、樹脂を樹脂液、溶液、分散液、溶融液等の形態で円環状織布に含浸、塗布、噴霧等の手段により接触させ、乾燥、硬化、固化させて、該円環状織布の少なくとも一方に樹脂被覆層を設けたので、該円環状織布を有することによって、該円環状織布の耐久性が向上したが、該円環状織布の伸縮性が十分でないために定着ローラ、転写ローラ、定着ローラ等のローラの回りを回転する際に蛇行して転写ムラや定着ムラが発生するという問題、該円環状織布の表面に被覆された樹脂被覆層が平滑でないために転写されたトナー像に模様ズレが生じたり不自然なカラー模様が形成されたりするという問題、該円環状織布の表面に被覆された樹脂被覆層に通気性がないために加熱時の熱伝導性及び熱保存性が十分に確保することができなくなって定着効率及び転写効率が低下したりするという問題、並びに、該円環状織布の表面に被覆された樹脂被覆層に通気性がないために加熱時に昇華インクが昇華する時の蒸気の逃げ場がなくなってインクがにじむという問題があった。
【０００５】
前記特許文献３に記載されたエンドレスベルトでは、少なくとも一成分が溶融異方性芳香族ポリエステルポリマーで構成された繊維からなる編物、織物、カット繊維、パルプ状、紙、不織布のいずれかの形態のものでフィルムベルトを補強したので、該エンドレスベルトの耐久性が向上したが、前記特許文献２に記載されたものと同様に、該エンドレスベルトの伸縮性が十分でないために定着ローラ、転写ローラ、定着ローラ等のローラの回りを回転する際に蛇行して定着ムラ及び転写ムラが発生するという問題、該エンドレスベルトにおける樹脂被覆層の表面が平滑でないために転写されたトナー像に模様ズレが生じたり不自然なカラー模様が形成されたりするという問題、並びに、該エンドレスベルトにおける樹脂被覆層に通気性がないために温度分布が不均一となって均一な定着ができなくなったりするという問題があった。
【０００６】
本発明は、かかる問題を解決することを目的としている。
【０００７】
即ち、本発明は、転写ローラ、定着ローラ等のローラの回りを回転する際に蛇行して転写ムラや定着ムラが発生したり、転写されたトナー像に模様ズレが生じたり不自然なカラー模様が形成されたり、通気孔がないために加熱時に昇華インクが昇華する時の蒸気の逃げ場がなくなってインクがにじんだりすることがなく、しかも、定着効率及び転写効率がいっそう向上した形状保持性及び耐久性に優れたエンドレスベルトを低コストで提供することを目的としている。
【課題を解決するための手段】
【０００８】
請求項１に記載された発明は、上記目的を達成するために、多数の耐熱性繊維からなる糸でガーター編みされて形成された、表目と裏目とで構成される表層と裏層とを有する、環状編成布にて補強されたシームレスベルトにおいて、
（イ）前記糸を構成する多数の耐熱性繊維が硬化されたシリコーン系樹脂で構成される接着剤で部分的に接着され、
（ロ）前記環状編成布の裏層の外側部分からその外表面に出た部分にかけて前記硬化されたシリコーン系樹脂で構成される薄膜が設けられ、
（ハ）前記薄膜にその外側表面に通じる多数の微細通気孔が設けられ、そして、
（ニ）前記薄膜の外側の表面に平滑面が設けられている
ことを特徴とするシームレスベルトである。
【０００９】
請求項２に記載された発明は、請求項１に記載された発明において、前記耐熱性繊維が、芳香族ポリアミド系耐熱性繊維、フッ素系樹脂、ポリイミド系樹脂、炭素系繊維、及び、ポリアリレート繊維から選ばれる少なくとも１種の耐熱性繊維であることを特徴とするものである。
【００１０】
請求項３に記載された発明は、請求項１又は２に記載された発明において、前記シームレスベルトの通気度（ＪＩＳ  Ｌ１０９６  ６．２７．１）が、３〜８ｃｍ3 ／ｃｍ2 ／秒であることを特徴とするものである。
【００１１】
請求項４に記載された発明は、請求項１〜３のいずれか１項に記載された発明において、前記シームレスベルトが、前記平滑面を転写面として有している転写ベルトであることを特徴とするものである。
【００１２】
請求項５に記載された発明は、請求項１〜３のいずれか１項に記載された発明において、前記シームレスベルトが、前記平滑面を転写面として有している中間転写ベルトであることを特徴とするものである。
【００１３】
請求項６に記載された発明は、請求項１〜３のいずれか１項に記載された発明において、前記シームレスベルトが、定着ベルトであることを特徴とするものである。
【００１４】
請求項７に記載された発明は、
（ａ）鏡面に加工された金属ドラムの外表面に多数の耐熱性繊維からなる糸でガーター編みされて形成された、表目と裏目とで構成される表層と裏層とを有する、環状編成布を外挿する工程、
（ｂ）前記金属ドラムの外表面に外挿された前記環状編成布の表層の外表面にシリコーン系樹脂を含有する塗布液を１．９〜３．２Ｋｇ／ｍ2 の塗布量となるようにドクターブレードで塗布して、該塗布液を前記多数の耐熱性繊維で構成される糸に含浸させると共に、該塗布液による塗布薄膜を該環状編成布の裏層の外側部分からその外表面に出た部分にかけて形成する工程、
（ｃ）前記塗布液の塗布された環状編成布を前記金属ドラムの外表面に外挿したままの状態において、該環状編成布に６０〜７０℃で加熱乾燥処理を施して、該塗布液の溶剤を乾燥させる工程、及び、
（ｄ）前記加熱乾燥処理の施された環状編成布に１３０〜１４０℃で加熱硬化処理を施して前記シリコーン系樹脂を硬化させることにより、前記糸を構成する多数の耐熱性繊維を硬化されたシリコーン系樹脂で構成される接着剤で部分的に接着すると共に、前記金属ドラムの外表面に面した側の環状編成布の裏層の外側部分からその外表面に出た部分にかけて硬化されたシリコーン系樹脂で構成される薄膜を形成し、該薄膜にその外側表面に通じる多数の微細通気孔を形成し、且つ、該薄膜の外側の表面に平滑面を形成する工程
を順次有することを特徴とするシームレスベルトの製造方法である。
【００１５】
請求項８に記載された発明は、請求項７に記載された発明において、前記耐熱性繊維が、芳香族ポリアミド系耐熱性繊維、フッ素系樹脂、ポリイミド系樹脂、炭素系繊維、及び、ポリアリレート繊維から選ばれる少なくとも１種の耐熱性繊維であることを特徴とするものである。
【００１６】
請求項９に記載された発明は、請求項７又は８に記載された発明において、前記シリコーン系樹脂を含有する塗布液が、シリコーン樹脂４〜６重量部、無機充填剤０．５〜１重量部、及び、溶剤３〜５重量部を含有していることを特徴とするものである。
【発明の効果】
【００１７】
請求項１，４〜６に記載された発明によれば、多数の耐熱性繊維からなる糸でガーター編みされて形成された、表目と裏目とで構成される表層と裏層とを有する、環状編成布にて補強されたシームレスベルトにおいて、
（イ）前記糸を構成する多数の耐熱性繊維が硬化されたシリコーン系樹脂で構成される接着剤で部分的に接着され、
（ロ）前記環状編成布の裏層の外側部分からその外表面に出た部分にかけて前記硬化されたシリコーン系樹脂で構成される薄膜が設けられ、
（ハ）前記薄膜にその外側表面に通じる多数の微細通気孔が設けられ、そして、
（ニ）前記薄膜の外側の表面に平滑面が設けられているので、転写ローラ、定着ローラ等のローラの回りを回転する際に蛇行して転写ムラや定着ムラが発生したり、転写されたトナー像に模様ズレが生じたり不自然なカラー模様が形成されたり、通気性がないために加熱時に昇華インクが昇華する時の蒸気の逃げ場がなくなってインクがにじんだりすることがなく、しかも、定着効率及び転写効率がいっそう向上した形状保持性及び耐久性に優れたエンドレスベルトを低コストで提供することができる。
【００１８】
請求項２，８に記載された発明によれば、前記耐熱性繊維が、芳香族ポリアミド系耐熱性繊維、フッ素系樹脂、ポリイミド系樹脂、炭素系繊維、及び、ポリアリレート繊維から選ばれる少なくとも１種の耐熱性繊維であるので、該耐熱性繊維が定着温度に加熱されても炭化されることがない。
【００１９】
請求項３に記載された発明によれば、前記シームレスベルトの通気度（ＪＩＳ  Ｌ１０９６  ６．２７．１）が３〜８ｃｍ3 ／ｃｍ2 ／秒であるので、前記薄膜に設けられたその外側表面に通じる多数の微細通気孔を通じて加熱された空気が移動しやすくなり、そのために、加熱時に昇華インクが昇華して多数の微細通気孔を通じて逃げるためにインクがにじんだりすることがなく、また、前記シームレスベルトの加熱時の熱伝導性及び熱保存性十分に確保することができるようになるために定着効率及び転写効率がいっそう向上することとなる。
【００２０】
請求項７，９に記載された発明によれば、（ａ）鏡面に加工された金属ドラムの外表面に多数の耐熱性繊維からなる糸でガーター編みされて形成された、表目と裏目とで構成される表層と裏層とを有する、環状編成布を外挿する工程、（ｂ）前記金属ドラムの外表面に外挿された前記環状編成布の表層の外表面にシリコーン系樹脂を含有する塗布液を１．９〜３．２Ｋｇ／ｍ2 の塗布量となるようにドクターブレードで塗布して、該塗布液を前記多数の耐熱性繊維で構成される糸に含浸させると共に、該塗布液による塗布薄膜を前記環状編成布の裏層の外側部分からその外表面に出た部分にかけて形成する工程、（ｃ）前記塗布液の塗布された環状編成布を前記金属ドラムの外表面に外挿したままの状態において、該環状編成布に６０〜７０℃で加熱乾燥処理を施して、該塗布液の溶剤を乾燥させる工程、及び、（ｄ）前記加熱乾燥処理の施された環状編成布に１３０〜１４０℃で加熱硬化処理を施して前記シリコーン系樹脂を硬化させることにより、前記糸を構成する多数の耐熱性繊維を硬化されたシリコーン系樹脂で構成される接着剤で部分的に接着すると共に、前記環状編成布の裏層の外側部分からその外表面に出た部分にかけて硬化されたシリコーン系樹脂で構成される薄膜を形成し、該薄膜にその外側表面に通じる多数の微細通気孔を形成し、且つ、該薄膜の外側の表面に平滑面を形成する工程を順次有しているので、転写ローラ、定着ローラ等のローラの周りを回転する際に蛇行して転写ムラや定着ムラが発生したり、転写されたトナー像に模様ズレが生じたり不自然なカラー模様が形成されたり、通気性がないために加熱時に昇華インクが昇華する時の蒸気の逃げ場がなくなってインクがにじんだりすることがなく、しかも、定着効率及び転写効率がいっそう向上することとなる。
【発明を実施するための最良の形態】
【００２１】
以下、図面を参照しながら、本実施の形態を説明する。
【００２２】
図１は、本発明の一実施の形態を示すシームレスベルトの拡大横断面図である。図２は、本発明の一実施の形態を示すシームレスベルトの拡大平面図である。図３は、本発明の一実施の形態を示すシームレスベルトを構成するガーター編みされた環状編成布の拡大説明図である。
【００２３】
図１〜３に示されているように、本発明のシームレスベルト２０は、多数の耐熱性繊維からなる糸１，２でガーター編み（パール編み）されて形成された、表目３と裏目４とで構成される表層３と裏層６とを有する、環状編成布７にて補強されている。図３に示されているように、この環状編成布７では、１コース毎に表目３と裏目４とが交互に形成されているので、表目３と裏目４とで構成される表層３と、表目３と裏目４とで構成される裏層６と、を有した二重編成組織を有したものとなる。但し、前記環状編成布７においては、表目３及び裏目４は、仮に決めたものであって、これを裏返せば、前記表目３が裏目４となり、そして、前記裏目４が表目３となるものである。本明細書においては、このように定義される表目３及び裏目４を表目及び裏目という。本発明においては、前記環状編成布７は、表目３と裏目４とで構成される表層５と裏層６とを有しているので、平編布のように巻かれるようなことがなくなって、平坦な形状を保持することができ、しかも、強度を向上させることができ、それらのために、かかる環状編成布７を有するシームレスベルト２０は、形状保持性及び耐久性の向上したものとなる。
【００２４】
前記シームレスベルト２０においては、前記糸１，２を構成する多数の耐熱性繊維が硬化されたシリコーン系樹脂で構成される接着剤８で部分的に接着されている。このように、前記糸１，２を構成する多数の耐熱性繊維が硬化されたシリコーン系樹脂で構成される接着剤８で部分的に接着されていると、耐熱性繊維相互の間で多少のズレが許容されることとなるので、前記シームレスベルト２０の裏部分となる表層５を有する部分は、柔軟性を有したものとなる。それ故、かかる環状編成布７を有するシームレスベルト２０は、従来の主として樹脂で構成されたシームレスベルトに補強材として環状織成布を有するものと比べて、柔軟性に優れたものとなるので、定着ローラ等のローラの回りを回転する際に該ローラに対する密着性が良くなって蛇行することがなく、そのために、転写ムラや定着ムラが発生したりすることがなくなる。
【００２５】
また、前記シームレスベルト２０においては、前記環状編成布７の裏層６の外側部分からその外表面に出た部分にかけて前記硬化されたシリコーン系樹脂で構成される薄膜９が設けられていて、その薄膜９の外側の表面に平滑面１１が設けられている。このように、前記環状編成布７の裏層６の外側部分からその外表面に出た部分にかけて前記硬化されたシリコーン系樹脂で構成される薄膜９が設けられていて、その薄膜９の外側の表面に平滑面１１が設けられていると、前記薄膜９が前記環状編成布７で補強されて変形しなくなって、該平滑面１１の平滑性がそのまま維持されることとなり、そのために、転写されたトナー像に模様ズレが生じたり不自然なカラー模様が形成されたりすることがなくなる。
【００２６】
また、前記シームレスベルト２０においては、前記薄膜９にその外側表面に通じる多数の微細通気孔１２が設けられている。このように、前記薄膜９にその外側表面に通じる多数の微細通気孔１２が設けられていると、該前記シームレスベルト２０で加熱された空気がこの微細通気孔を通じて移動しやすくなり、そのために、加熱時に昇華インクが昇華して多数の微細通気孔を通じて逃げるためにインクがにじんだりすることがなく、また、前記シームレスベルト２０の加熱時の熱伝導性及び熱保存性を十分に確保することができるようになって定着効率及び転写効率がいっそう向上する。
【００２７】
したがって、（イ）前記糸１，２を構成する多数の耐熱性繊維が硬化されたシリコーン系樹脂で構成される接着剤で部分的に接着され、（ロ）前記環状編成布７の裏層５の外側部分からその外表面に出た部分にかけて前記硬化されたシリコーン系樹脂で構成される薄膜９が設けられ、（ハ）前記薄膜９にその外側表面に通じる多数の微細通気孔１２が設けられ、そして、（ニ）前記薄膜９の外側の表面に平滑面１１が設けられていると、転写ローラ、定着ローラ等のローラの周りを回転する際に蛇行して転写ムラや定着ムラが発生したり、転写されたトナー像に模様ズレが生じたり不自然なカラー模様が形成されたり、通気性がないために加熱時に昇華インクが昇華する時の蒸気の逃げ場がなくなってインクがにじんだりすることがなく、しかも、定着効率及び転写効率がいっそう向上したエンドレスベルトを低コストで提供することができる。
【００２８】
前記耐熱性繊維は、好ましくは、芳香族ポリアミド系耐熱性繊維、フッ素系樹脂、ポリイミド系樹脂、炭素系繊維、及び、ポリアリレート繊維から選ばれる少なくとも１種の耐熱性繊維であると、該耐熱性繊維が定着温度に加熱されても炭化されることがない。
【００２９】
前記シームレスベルト２０の通気度（ＪＩＳ  Ｌ１０９６  ６．２７．１）が、３ｃｍ3 ／ｃｍ2 ／秒未満であると、前記薄膜９の外側表面に通じる微細通気孔１２を通じて移動される加熱された空気の量が少なくて該シームレスベルト２０の加熱時の熱伝導性及び熱保存性を十分に確保することができず、また、前記シームレスベルト２０の通気度（ＪＩＳ  Ｌ１０９６  ６．２７．１）が、８ｃｍ3 ／ｃｍ2 ／秒を越えると、微細通気孔１２となる。したがって、本発明においては、前記シームレスベルト２０の通気度（ＪＩＳ  Ｌ１０９６  ６．２７．１）は、好ましくは、３〜８ｃｍ3 ／ｃｍ2 ／秒である。このように、前記シームレスベルト２０の通気度（ＪＩＳ  Ｌ１０９６  ６．２７．１）が３〜８ｃｍ3 ／ｃｍ2 ／秒であると、前記薄膜９の外側表面に通じる微細通気孔１２を通じて移動される加熱された空気が移動しやすくなり、そのために、前記シームレスベルト２０の加熱時の熱伝導性及び熱保存性を十分に確保することができるようになって定着効率及び転写効率がいっそう向上することとなる。
【００３０】
本発明のシームレスベルト２０は、好ましくは、前記平滑面１１を転写面として有している転写ベルトであるか、前記平滑面１１を転写面として有している中間転写ベルトであるか、又は、定着ベルトである。
【００３１】
本発明のシームレスベルト２０は、
（ａ）鏡面に加工された金属ドラム（図示せず）の外表面に多数の耐熱性繊維からなる糸１，２でガーター編み（パール編み）されて形成された、表目３と裏目４とで構成される表層５と裏層６とを有する、環状編成布７を外挿する工程、
（ｂ）前記金属ドラム（図示せず）の外表面に外挿された前記環状編成布７の表層５の外表面にシリコーン系樹脂を含有する塗布液を１．９〜３．２Ｋｇ／ｍ2 の塗布量となるようにドクターブレード（図示せず）で塗布して、該塗布液を前記多数の耐熱性繊維で構成される糸１，２に含浸させると共に、該塗布液による塗布薄膜を前記環状編成布７の裏層６の外側部分からその外表面に出た部分にかけて形成する工程、
（ｃ）前記塗布液の塗布された環状編成布７を前記金属ドラム（図示せず）の外表面に外挿したままの状態において、該環状編成布７に６０〜７０℃で加熱乾燥処理を施して、該塗布液の溶剤を乾燥させる工程、及び、
（ｄ）前記加熱乾燥処理の施された環状編成布７に１３０〜１４０℃で加熱硬化処理を施して前記シリコーン系樹脂を硬化させることにより、前記糸１，２を構成する多数の耐熱性繊維を硬化されたシリコーン系樹脂で構成される接着剤８で部分的に接着すると共に、前記環状編成布７の裏層６の外側部分からその外表面に出た部分にかけて硬化されたシリコーン系樹脂で構成される薄膜９を形成し、該薄膜９にその外側表面に通じる多数の微細通気孔１２を形成し、且つ、該薄膜９の外側の表面に平滑面１１を形成する工程、
を順次経て製造される。
【００３２】
前記（ａ）工程において用いられる鏡面に加工された金属ドラムは、好ましくは、ステンレススチールで構成されているが、本発明の目的に反しない限り、ステンレススチール以外の金属であってもかまわない。また、前記鏡面に加工された金属ドラムは、その表面に離型性を有する樹脂、例えば、フッ素樹脂が被覆されてあってもかまわない。このように、前記鏡面に加工された金属ドラムの表面に離型性を有する樹脂が被覆されていると、シームレスベルトの離型がいっそう容易となる。
【００３３】
前記（ｂ）工程においては、前記金属ドラム（図示せず）の外表面に外挿された前記環状編成布７の表層５の外表面にシリコーン系樹脂を含有する塗布液を１．９〜３．２Ｋｇ／ｍ2 の塗布量となるようにドクターブレード（図示せず）で塗布するが、このように、シリコーン系樹脂を含有する塗布液を１．９〜３．２Ｋｇ／ｍ2 の塗布量となるようにドクターブレード（図示せず）で塗布すると、前記塗布液は、まず、ドクターブレードで扱かれながら前記表層５の側に塗布されて多数の耐熱性繊維で構成される糸１，２に含浸され、次に、前記裏層６の外側部分からその外表面に出て鏡面加工された金属ドラムの表面に塗布されて該塗布液による塗布薄膜が形成される。前記塗布液の塗布量は、１．９Ｋｇ／ｍ2 未満であると、少なくなりすぎて前記塗布膜が形成し難くなり、また、前記塗布液の塗布量は、３．２Ｋｇ／ｍ2 を越えると、多くなりすぎて全体に塗布膜が形成されることとなって、前記薄膜９が形成され難くなり、また、前記微細通気孔１２も形成され難くなる。それ故、本発明においては、前記塗布液の塗布量は、好ましくは、１．９〜３．２Ｋｇ／ｍ2 である。
【００３４】
前記（ｃ）工程においては、前記塗布液の塗布された環状編成布７を前記金属ドラム（図示せず）の外表面に外挿したままの状態において、該環状編成布７に６０〜７０℃で加熱乾燥処理を施すが、前記塗布液の塗布された環状編成布７を前記金属ドラムの外表面に外挿したままの状態において該環状編成布７に６０〜７０℃で加熱乾燥処理を施すと、塗布膜が鏡面に加工された金属ドラムの表面に接した状態で乾燥されることとなるので、金属ドラムの表面に接した塗布膜の面は、平滑面となる。
【００３５】
前記（ｄ）工程においては、前記加熱乾燥処理の施された環状編成布７に１３０〜１４０℃で加熱硬化処理を施して前記シリコーン系樹脂を硬化させるが、このように、前記加熱乾燥処理の施された環状編成布７に１３０〜１４０℃で加熱硬化処理を施すと、前記糸１，２を構成する多数の耐熱性繊維が、硬化されたシリコーン系樹脂で構成される接着剤８で部分的に接着されることとなると共に、硬化されたシリコーン系樹脂で構成される薄膜９が、前記環状編成布７の裏層６の外側部分からその外表面に出た部分にかけて形成される。そして、前記薄膜９の外側表面に通じる多数の微細通気孔１２が該薄膜９中に形成され、かつ、平滑面１１が該薄膜９の外側の表面に形成される。
【００３６】
したがって、前記（ａ）工程、前記（ｂ）工程、前記（ｃ）工程、及び、前記（ｄ）工程を順次有していると、転写ローラ、定着ローラ等のローラの回りを回転する際に蛇行して転写ムラや定着ムラが発生したり、転写されたトナー像に模様ズレが生じたり不自然なカラー模様が形成されたり、通気性がないために加熱時に昇華インクが昇華する時の蒸気の逃げ場がなくなってインクがにじんだりすることがなく、しかも、定着効率及び転写効率がいっそう向上したエンドレスベルトを低コストで提供することができる。
【００３７】
（実施例１）
（ａ）多数のメタ型タイプのポリアミド系耐熱性繊維（帝人社製、コーネックスＳＦ  ＨＴ）で構成される糸をガータ編み機（シマ精機社製、ＳＷＧ−Ｘ）で編成して厚み１．５ｍｍ、周長１３００ｍｍの環状編成布とし、これを鏡面に加工された周長１８３０ｍｍのステンレススチールで構成される金属ドラムの外表面に外挿する工程、
（ｂ）前記金属ドラムの外表面に外挿された前記環状編成布の表層の外表面にシリコーン系樹脂（信越化学工業社製、ＫＥ−１９５０−７０Ａ）１８．８８WET％、シリコーン系樹脂（信越化学工業社製、ＫＥ−１９５０−７０Ｂ）１８．８８WET％、二酸化ケイ素（日本アエロジル社製、アエロジル＃２００）１．５０WET％、及び、トルエン６０．７５WET％よりなる塗布液を１．５Ｋｇ／ｍ2 の塗布量となるようにドクターブレードで塗布して、該塗布液を前記多数の耐熱性繊維で構成される糸に含浸させると共に、該塗布液による塗布薄膜を前記環状編成布の外側部分からその外表面に出た部分にかけて形成する工程、
（ｃ）前記塗布液の塗布された環状編成布を前記金属ドラムの外表面に外挿したままの状態において、該環状編成布に６０〜７０℃で加熱乾燥処理を施して、該塗布液の溶剤を乾燥させる工程、及び、
（ｄ）前記加熱乾燥処理の施された環状編成布に１３０なＩＳ１４０℃で加熱硬化処理を施して前記シリコーン系樹脂を硬化させることにより、前記糸を構成する多数の耐熱性繊維を硬化されたシリコーン系樹脂で構成される接着剤で部分的に接着すると共に、前記環状編成布の裏目層の外側部分からその外表面に出た部分にかけて硬化されたシリコーン系樹脂で構成される薄膜を形成し、該薄膜にその外側表面に通じる多数の微細通気孔を形成し、且つ、該薄膜の外側の表面に平滑面を形成する工程
を順次経てシームレスベルトを得た。
【００３８】
（実施例２）
前記（ｂ）において、塗布液を２Ｋｇ／ｍ2 の塗布量となるようにドクターブレードで塗布した以外は、実施例１と同様にしてシームレスベルトを得た。
【００３９】
（実施例３）
前記（ｂ）において、塗布液を２．５Ｋｇ／ｍ2 の塗布量となるようにドクターブレードで塗布した以外は、実施例１と同様にしてシームレスベルトを得た。
【００４０】
（実施例４）
前記（ｂ）において、塗布液を３Ｋｇ／ｍ2 の塗布量となるようにドクターブレードで塗布した以外は、実施例１と同様にしてシームレスベルトを得た。
【図面の簡単な説明】
【００４１】
【図１】本発明の一実施の形態を示すシームレスベルトの拡大横断面図である。
【図２】本発明の一実施の形態を示すシームレスベルトの拡大平面図である。
【図３】本発明の一実施の形態を示すシームレスベルトを構成するガーター編みされた環状編成布の拡大説明図である。
【符号の説明】
【００４２】
１，２  糸
３  表目
４  裏目
５  表層
６  裏層
７  環状編成布
８  接着剤
９  薄膜
１１  平滑面
１２  微細通気孔
２０  シームレスベルト
【図１】
2008256786.tif 000003
【図２】
2008256786.tif 000004
【図３】
2008256786.tif 000005